(57)【特許請求の範囲】
【請求項１】
（Ａ）珪素原子に結合した水酸基または加水分解性基を有し、シロキサン結合を形成することにより架橋し得る珪素含有基を少なくとも１個有する飽和炭化水素系ポリマー１００重量部、
（Ｂ）脂肪酸、樹脂酸または脂肪酸エステルで表面処理された炭酸カルシウム３０〜２００重量部、
（Ｃ）ヒュームドシリカ１〜１０重量部、
（Ｄ）エチレンオキシド鎖を有する非イオン系界面活性剤２〜５重量部を含有することを特徴とするシーリング材組成物。
【請求項２】
前記飽和炭化水素系ポリマー（Ａ）が下記式１で示される化合物である請求項１に記載のシーリング材組成物。
【化１】
0004162762.tif 000012
（式中、ｍ、ｎは０または１〜２０の整数、１≦ｍ＋ｎ≦２０である。）
【請求項３】
前記飽和炭化水素系ポリマー（Ａ）が、骨格となる重合体としてイソブチレン系重合体または水添ポリブタジエン系重合体を有し、前記珪素含有基として下記式３で表される基を前記骨格の末端および内部のうちのいずれか一方または両方に少なくとも１個有するものである請求項１に記載のシーリング材組成物。
【化２】
0004162762.tif 000013
（式中、Ｒ1およびＲ2は、いずれも炭素数１〜２０のアルキル基、炭素数６〜２０のアリール基、炭素数７〜２０のアラルキル基、または（Ｒ−）3ＳｉＯ−（Ｒ−は、炭素数１〜２０の１価の炭化水素基であり、３個のＲ−は同一であっても異なっていてもよい。）で示されるトリオルガノシロキシ基を表し、Ｒ1およびＲ2が２個以上存在するとき、同一であっても異なっていてもよく、Ｘは水酸基又は加水分解性基を表し、前記加水分解性基が、水素原子、アルコキシ基、アシルオキシ基、ケトキシメート基、アミノ基、アミド基、アミノオキシ基、メルカプト基およびアルケニルオキシ基からなる群から選ばれる少なくとも１種であり、前記Ｘが２個以上存在するとき、同一であっても異なっていてもよく、ｐは０、１、２または３であり、ｑは０、１または２であり、ｐ＋ｒｑ≧１であり、ｒ個の
【化３】
0004162762.tif 000014
におけるｑは同一であっても異なっていてもよく、ｒは０または１〜１９の整数である。）
【請求項４】
前記飽和炭化水素系ポリマー（Ａ）の数平均分子量が、５００〜１０００００である請求項１〜３のいずれかに記載のシーリング材組成物。
【請求項５】
前記表面処理された炭酸カルシウム（Ｃ）が、脂肪酸によって表面処理されたものである請求項１〜４のいずれかに記載のシーリング材組成物。
【請求項６】
前記非イオン系界面活性剤（Ｄ）が、前記エチレンオキシド鎖を含有する分岐鎖を有する重合度２〜３００のポリシロキサンである請求項１〜５のいずれかに記載のシーリング材組成物。
【請求項７】
前記非イオン系界面活性剤（Ｄ）が下記式２で示される化合物である請求項１〜６のいずれかに記載のシーリング材組成物。
【化４】
0004162762.tif 000015
（式中、ｘは０または１〜２４９の整数、ｙは１〜２５０の整数、ｘ＋ｙ≦２５０、ａは０または１〜１０の整数、ｂは１〜８０の整数、ｃは０または１〜８０の整数、Ｒは炭素数１〜１２のアルキル基である。）
【請求項８】
比重が１．１〜１．３である請求項１〜７のいずれかに記載のシーリング材組成物。
【発明の詳細な説明】
【０００１】
【発明の属する技術分野】
本発明は、揺変性、作業性および施工性に優れ、低比重化が可能な建築用シーリング材に関する。
【０００２】
【従来の技術】
従来、建築用シーリング材に揺変性（チクソ性、耐スランプ性）を付与するために、脂肪酸や樹脂酸等で表面処理した炭酸カルシウムや、コロイド状シリカ、有機ベントナイト等の無機系充填剤兼揺変性付与剤が主に用いられており、これらの充填剤に水添ヒマシ油、アマイドワックス等のレオロジー添加剤を併用し揺変性を確保する手法が一般的に用いられている。
【０００３】
一方、特開平８−４８８８９号公報、特開平８−４１３６１号公報、特開平８−４１３６０号公報、特開平８−４１３５９号公報には、飽和炭化水素系ポリマーを用いた建築用シーリング材として、珪素原子に結合した水酸基または加水分解性基を有し、シロキサン結合を形成することにより架橋しうる珪素含有基を少なくとも１個有する飽和炭化水素系重合体を含有する速硬化性組成物が開示されている。
しかしながら、これらは揺変性の点において充分なものではなく、また、上記無機系充填剤兼揺変性付与剤等を添加しても、充分な揺変性（ノンザグ性）を確保するためには粘度が高くなりすぎ作業性、施工性に問題を生じてしまう。
【０００４】
【発明が解決しようとする課題】
本発明は、上記実情に鑑みてなされたものであり、低粘度で良好な揺変性が得られるとともに、作業性および施工性にも優れ、さらには、低比重化が可能な建築用シーリング材組成物を提供することを目的とする。
【０００５】
【課題を解決するための手段】
すなわち、本発明は、以下の（１）〜（８）を提供する。
（１）  （Ａ）珪素原子に結合した水酸基または加水分解性基を有し、シロキサン結合を形成することにより架橋し得る珪素含有基を少なくとも１個有する飽和炭化水素系ポリマー１００重量部、
（Ｂ）脂肪酸、樹脂酸または脂肪酸エステルで表面処理された炭酸カルシウム３０〜２００重量部、
（Ｃ）ヒュームドシリカ１〜１０重量部、
（Ｄ）エチレンオキシド鎖を有する非イオン系界面活性剤２〜５重量部を含有することを特徴とするシーリング材組成物。
（２）  前記飽和炭化水素系ポリマー（Ａ）が下記式１で示される化合物である上記（１）に記載のシーリング材組成物。
【化１】
0004162762.tif 000002
（式中、ｍ、ｎは０または１〜２０の整数、１≦ｍ＋ｎ≦２０である。）
（３）  前記飽和炭化水素系ポリマー（Ａ）が、骨格となる重合体としてイソブチレン系重合体または水添ポリブタジエン系重合体を有し、前記珪素含有基として下記式３で表される基を前記骨格の末端および内部のうちのいずれか一方または両方に少なくとも１個有するものである上記（１）に記載のシーリング材組成物。
【化２】
0004162762.tif 000003
（式中、Ｒ1およびＲ2は、いずれも炭素数１〜２０のアルキル基、炭素数６〜２０のアリール基、炭素数７〜２０のアラルキル基、または（Ｒ−）3ＳｉＯ−（Ｒ−は、炭素数１〜２０の１価の炭化水素基であり、３個のＲ−は同一であっても異なっていてもよい。）で示されるトリオルガノシロキシ基を表し、Ｒ1およびＲ2が２個以上存在するとき、同一であっても異なっていてもよく、Ｘは水酸基又は加水分解性基を表し、前記加水分解性基が、水素原子、アルコキシ基、アシルオキシ基、ケトキシメート基、アミノ基、アミド基、アミノオキシ基、メルカプト基およびアルケニルオキシ基からなる群から選ばれる少なくとも１種であり、前記Ｘが２個以上存在するとき、同一であっても異なっていてもよく、ｐは０、１、２または３であり、ｑは０、１または２であり、ｐ＋ｒｑ≧１であり、ｒ個の
【化３】
0004162762.tif 000004
におけるｑは同一であっても異なっていてもよく、ｒは０または１〜１９の整数である。）
（４）  前記飽和炭化水素系ポリマー（Ａ）の数平均分子量が、５００〜１０００００である上記（１）〜（３）のいずれかに記載のシーリング材組成物。
（５）  前記表面処理された炭酸カルシウム（Ｃ）が、脂肪酸によって表面処理されたものである上記（１）〜（４）のいずれかに記載のシーリング材組成物。
（６）  前記非イオン系界面活性剤（Ｄ）が、前記エチレンオキシド鎖を含有する分岐鎖を有する重合度２〜３００のポリシロキサンである上記（１）〜（５）のいずれかに記載のシーリング材組成物。
（７）  前記非イオン系界面活性剤（Ｄ）が下記式２で示される化合物である上記（１）〜（６）のいずれかに記載のシーリング材組成物。
【化４】
0004162762.tif 000005
（式中、ｘは０または１〜２４９の整数、ｙは１〜２５０の整数、ｘ＋ｙ≦２５０、ａは０または１〜１０の整数、ｂは１〜８０の整数、ｃは０または１〜８０の整数、Ｒは炭素数１〜１２のアルキル基である。）
（８）  比重が１．１〜１．３である上記（１）〜（７）のいずれかに記載のシーリング材組成物。
【０００８】
以下、本発明のシーリング材組成物を詳細に説明する。
【０００９】
（Ａ）飽和炭化水素系ポリマー
本発明で用いる（Ａ）成分である飽和炭化水素系ポリマーは、芳香族環以外の炭素−炭素不飽和結合を実質的に含有しない重合体であり、珪素原子に結合した水酸基または加水分解性基を有し、シロキサン結合を形成することにより架橋し得る珪素含有基（以下、反応性珪素基という）を少なくとも１個有するものである。
【００１０】
本発明に用いる反応性珪素基を有する飽和炭化水素系ポリマーの骨格となる重合体は、以下の方法によって得られる。
【００１１】
（１）エチレン、プロピレン、１−ブテン、イソブチレン等の炭素数が１〜６のオレフィン系化合物を主単量体として重合させる方法。
（２）ブタジエン、イソプレン等のジエン系化合物を単独重合させるか、上記オレフィン化合物とジエン系化合物とを共重合させた後、水素添加する方法。
【００１２】
これらの重合体のうち、末端に官能基を導入しやすい、分子量を制御しやすい、末端官能基の数を多くすることができる等の点から、イソブチレン系重合体や水添ポリブタジエン系重合体であるのが好ましい。
【００１３】
このイソブチレン系重合体は、単量体単位の全てがイソブチレン単位で形成されてもよいし、イソブチレンと共重合性を有する単量体単位をイソブチレン系重合体中の好ましくは５０重量％以下、さらに好ましくは３０重量％以下、特に好ましくは１０重量％以下の範囲で含有していてもよい。イソブチレンと共重合性を有する単量体成分としては、炭素数４〜１２のオレフィン、ビニルエーテル、芳香族ビニル化合物、ビニルシラン類、アリルシラン類等が例示される。
【００１４】
さらに、水添ポリブタジエン系重合体や他の飽和炭化水素系重合体においても、イソブチレン系重合体の場合と同様に、主成分となる単量体単位の他に他の単量体単位を含有させてもよい。
【００１５】
また、本発明に用いる飽和炭化水素系ポリマーには、本発明の要旨を逸脱しない範囲内において、ブタジエン、イソプレン等のポリエン化合物のような重合後に二重結合の残る単量体単位を少量、好ましくは１０重量％以下、さらには５重量％以下、特に１重量％以下の範囲で含有させてもよい。
【００１６】
本発明に用いる飽和炭化水素系ポリマーの反応性珪素基は従来公知の官能基であり、その代表例としては、下記式３で示される基が挙げられる。
【化５】
0004162762.tif 000006
（式中、Ｒ1およびＲ2は、いずれも炭素数１〜２０のアルキル基、炭素数６〜２０のアリール基、炭素数７〜２０のアラルキル基、または（Ｒ−）3ＳｉＯ−（Ｒ−は、炭素数１〜２０の１価の炭化水素基であり、３個のＲ−は同一であっても異なっていてもよい。）で示されるトリオルガノシロキシ基を表し、Ｒ1およびＲ2が２個以上存在するとき、同一であっても異なっていてもよい。Ｘは水酸基又は加水分解性基を表し、２個以上存在するとき、同一であっても異なっていてもよい。ｐは０、１、２または３であり、ｑは０、１または２であるが、ｐ＋ｒｑ≧１である。また、ｒ個の
【化６】
0004162762.tif 000007
におけるｑは同一である必要はない。ｒは０または１〜１９の整数である。）
【００１７】
式３における加水分解性基としては、特に限定されるものではなく、従来公知の加水分解性基が使用可能であるが、具体的には、水素原子、アルコキシ基、アシルオキシ基、ケトキシメート基、アミノ基、アミド基、アミノオキシ基、メルカプト基、アルケニルオキシ基等が好適に例示される。中でも、アルコキシ基が加水分解性が温和で、取扱いが容易な点から好ましく、特に好ましくはメトキシ基である。
【００１８】
この加水分解性基や水酸基は１個の珪素原子に１〜３個の範囲で結合することができ、（ｐ＋ｒｑ）は１〜５の範囲であることが好ましい。加水分解性基や水酸基が反応性珪素基中に２個以上結合する場合には、それらは同じであっても、異なっていてもよい。
【００１９】
この反応性珪素基を形成する珪素原子は１個でもよく、２個以上であってもよく、特に、下記式で示される反応性珪素基が入手容易であるので好ましい。
【化７】
0004162762.tif 000008
（式中、Ｒ2 、Ｘおよびｐは前記と同じである。）
【００２０】
反応性珪素基は、飽和炭化水素系ポリマーの１分子中に少なくとも１個、好ましくは１．１〜５個存在する。分子中に含まれる反応性珪素基の数が１個未満では、硬化性が不充分になり、良好なゴム弾性挙動を発現しにくくなる。
【００２１】
反応性珪素基は、飽和炭化水素系重合体分子鎖の末端に存在していてもよく、内部に存在していてもよく、両方に存在していてもよい。特に反応性珪素基が分子鎖末端に存在する場合には、最終的に形成される硬化物に含まれる飽和炭化水素系重合体成分の有効網目鎖量が多くなるので好ましい。また、これらの反応性珪素基を有する飽和炭化水素系ポリマーは単独で使用してもよく、２種以上併用してもよい。
【００２２】
この飽和炭化水素系ポリマー（Ａ）、特にイソブチレン系重合体や水添ポリブタジエン系重合体の数平均分子量は、５００〜１０００００程度であるのが好ましく、さらに好ましくは１０００〜３００００程度の液状または流動性を有するものが取り扱い易い等の点から好ましい。
【００２３】
以上説明した飽和炭化水素系ポリマー（Ａ）の具体的な製造方法は特開平８−４１３６０号公報に詳細に記載されている。
また、以上説明した飽和炭化水素系ポリマー（Ａ）としては、具体的には、下記式１に示されるＥＰＩＯＮ（鐘淵化学工業社製）が好適に例示される。
【化８】
0004162762.tif 000009
（ｍ、ｎは０または１〜２０の整数、１≦ｍ＋ｎ≦２０）
【００２４】
（Ｂ）炭酸カルシウム
成分（Ｂ）としての炭酸カルシウムは、脂肪酸、樹脂酸または脂肪酸エステルで表面処理されたものを用いる。表面処理の方法は従来公知の方法によればよく、例えば、特開平２−３８３０９号公報に詳細に記載されている。
【００２５】
脂肪酸としては、ラウリン酸、ミリスチン酸、パルミチン酸、ステアリン酸、アラキン酸、ベヘン酸、リグノセリン酸、セロチン酸、モンタン酸、メリシン酸などの直鎖飽和脂肪酸；セトレイン酸、ソルビン酸などの不飽和脂肪酸；安息香酸、フェニル酢酸などの芳香族カルボン酸等が挙げられる。中でも、パルミチン酸やステアリン酸が表面処理の熱安定性や揺変性の点で好ましい。
【００２６】
樹脂酸としては、アビエチン酸、レボピマル酸、ネオアビエチン酸、パルストリン酸、ピマル酸、イソピマル酸等が挙げられる。中でも、アビエチン酸が表面処理の熱安定性や揺変性の点で好ましい。
【００２７】
脂肪酸エステルとしては、炭素数８以上の高級脂肪酸のエステルが好ましく、例えばステアリン酸ステアリル、ステアリン酸ラウリル、パルミチン酸ステアリル、パルチミン酸ラウリル、トリステアリン酸グリセライド、トリパルミチン酸グリセライド等が挙げられる。中でも、トリパルミチン酸グリセライドが表面処理の熱安定性や揺変性の点で好ましい。
【００２８】
炭酸カルシウムを上記脂肪酸、樹脂酸または脂肪酸エステルで表面処理する方法として、例えば、脂肪酸、樹脂酸または脂肪酸エステルを炭酸カルシウムに添加し、混練、噴霧または浸漬することにより炭酸カルシウムの表面に脂肪酸、樹脂酸または脂肪酸エステルを吸着させる方法が挙げられる。
【００２９】
脂肪酸、樹脂酸または脂肪酸エステルの表面処理量は、炭酸カルシウムに対して、通常１．０〜１０重量％である。
【００３０】
具体的には、脂肪酸で表面処理された膠質炭酸カルシウムとして、ＥＤＳ−Ｄ１０Ａ（白石工業社製）、カルファイン２００（丸尾カルシウム社製）、カーレックス５０（丸尾カルシウム社製）、ゲルトン５０（白石工業社製）、重質炭酸カルシウムとして、ソフトン３２００（備北粉化工業社製）等が好適に用いられる。また、これらは併用してもよい。
【００３１】
炭酸カルシウムの添加量は、飽和炭化水素系ポリマー（Ａ）１００重量部に対して３０〜２００重量部であるが、好ましくは、８０〜２００重量部である。３０重量部未満では、適切な揺変性、作業性が得られなくなるので、２００重量部超では、比重が高くなり、粘度が高くなりすぎるので好ましくない。
【００３２】
（Ｃ）ヒュームドシリカ
成分（Ｃ）としてのヒュームドシリカは、珪素化合物（四塩化珪素等）を炎または熱煙で分解して得られるコロイドシリカで、熱分解法シリカとも称されるものである。粒子の大きさは一般的には平均５〜５０ｎｍ程度のものであり、好ましくは平均７〜２０ｎｍである。具体的には、レオロシールＱＳ−１０２Ｓ（（株）トクヤマ社製）が好適に用いられる。
ヒュームドシリカの添加量は、飽和炭化水素系ポリマー（Ａ）１００重量部に対して１〜１０重量部であるが、好ましくは、１〜５である。１重量部未満では、適切な揺変性が得られないため、１０重量部超では、粘度が高くなりすぎるので好ましくない。
【００３３】
（Ｄ）非イオン系界面活性剤
成分（Ｄ）としての非イオン系界面活性剤は、エチレンオキシド鎖を有する非イオン系の界面活性剤であれば特に限定されず、公知各種の界面活性剤を使用することができる。特に、エチレンオキシド鎖を含有する分枝鎖を有する重合度２〜３００のポリシロキサンが好ましく、さらに好ましくは、エチレンオキシド鎖を含有する分枝鎖を有する重合度２０〜２５０のポリシロキサンである。具体的には、下記式２に示されるシリコンＬ−５３４０（日本ユニカー社製）が好適に例示される。
【化９】
0004162762.tif 000010
（ｘは０または１〜２４９の整数、ｙは１〜２５０の整数、ｘ＋ｙ≦２５０、ａは０または１〜１０の整数、ｂは１〜８０の整数、ｃは０または１〜８０の整数、Ｒは炭素数１〜１２のアルキル基）
【００３４】
非イオン系界面活性剤の添加量は、飽和炭化水素系ポリマー（Ａ）１００重量部に対して２〜５重量部であるが、好ましくは、２〜４重量部である。２重量部未満では、適切な揺変性が得られないため、５重量部超では、粘度が高くなりすぎるため好ましくない。
【００３５】
本発明のシーリング材組成物では、ヒュームドシリカとエチレンオキシド鎖を有する非イオン系界面活性剤を炭酸カルシウム等の高比重揺変剤とを併用することによって、炭酸カルシウムの配合量を軽減し、低比重化することができる。したがって、低粘度で良好な揺変性を有し、しかも、低比重であるという特徴がある。好ましい粘度範囲は、２０℃で、１００００〜４００００Ｐ、好ましい比重範囲は１．１〜１．３である。また、チクソ性を示すチクソインデックスの値（算出方法については後述する。）が好ましくは５．０以上、より好ましくは５．５以上である。
【００３６】
任意成分
本発明のシーリング材組成物は、上記の必須成分に加えて粘度、物性等を調整するために必要に応じて、硬化触媒、架橋剤、充填剤、可塑剤、溶剤、接着付与剤、安定剤、着色剤等を配合してもよい。
【００３７】
硬化触媒としては、例えば、テトラブチルチタネート、テトラプロピルチタネート等のチタン酸エステル類；ジブチル錫ジラウレート、ジブチル錫マレエート、ジブチル錫ジアセテート、オクチル酸錫、ナフテン酸錫等の有機錫化合物；オクチル酸鉛；ブチルアミン、オクチルアミン、ラウリルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、２，４，６−トリス（ジメチルアミノメチル）フェノール、モルホリン、Ｎ−メチルモルホリン、１，８−ジアザビシクロ（５．４．０）ウンデセン−７（ＤＢＵ）等のアミン系化合物またはこれらとカルボン酸等との塩；過剰のポリアミンと多塩基酸とから得られる低分子量ポリアミド樹脂；過剰のポリアミンとエポキシ化合物との反応生成物；γ−アミノプロピルトリメトキシシラン、Ｎ−（β−アミノエチル）アミノプロピルメチルジメトキシシラン等のアミノ基を有するシランカップリング剤等の公知のシラノール複合触媒等が挙げられる。これらの触媒は、単独で使用してもよく、２種以上併用してもよい。
【００３８】
架橋剤としては、Ｎａ2 ＳＯ4 ・１０Ｈ2 Ｏ、Ｎａ2 ＳＯ3 ・７Ｈ2 Ｏ、ＣａＣｌ2 ・４Ｈ2 Ｏ、Ｎａ2 ＣＯ3 ・１０Ｈ2 Ｏ、Ｎａ2 Ｓ2 Ｏ3 ・５Ｈ2 Ｏ、Ｈ2 Ｏ等が例示される。
【００３９】
可塑剤としては、プロセスオイルまたは他の炭化水素類でポリマーと相溶するものであれば特に限定されるものではなく、公知各種の可塑剤が使用可能である。例えば、ジブチルフタレート、ジヘプチルフタレート、ジ（２−エチルヘキシル）フタレート、ブチルベンジルフタレート、ブチルフタリルブチルグリコレート等のフタル酸エステル類；ジオクチルアジペート、ジオクチルセバケート等の非芳香族２塩基酸エステル類；ジエチレングリコールジベンゾエート、トリエチレングリコールジベンゾエート等のポリアルキレングリコールのエステル類；トリクレジルホスフェート、トリブチルホスフェート等のリン酸エステル類；塩化パラフィン類；アルキルジフェニル；部分水添ターフェニル等の炭化水素油；プロセスオイル類；アルキルベンゼン類等が挙げられる。中でも、プロセスオイル類を使用するのが、ポリマーとの相溶性が良好な点から好ましい。具体的には、ＰＳ−３２（出光興産社製）が好適に例示される。
可塑剤は、飽和炭化水素系ポリマー（Ａ）１００重量部に対して３０〜２００重量部添加するのが好ましいが、さらに好ましくは５０〜１５０重量部である。この範囲内とすると作業性に適した粘度となるのでよい。
【００４０】
充填剤には、例えば、通常の炭酸カルシウム、カーボンブラック、クレータルク、カーボンブラック、酸化チタン、生石灰、カオリン、ゼオライト、珪藻土、塩化ビニルペーストレジン、ガラスバルーン、塩化ビニリデン樹脂バルーン、アクリロニトリル・メタクリロニトリル樹脂バルーン等が挙げられ、単独または混合して使用できる。
【００４１】
溶剤には、例えば、トルエン、キシレン等の芳香族炭化水素、ヘキサン、ヘプタン、オクタン等の脂肪族炭化水素、ガソリンから灯油留分に至る石油系溶剤類、アセトン、メチルエチルケトン、メチルイソブチルケトン等のケトン類、セロソルブアセテート、ブチルセロソルブアセテート等のエーテルエステル等が挙げられる。
【００４２】
接着付与剤として、シランカップリング剤等、安定剤としてヒンダードフェノール系化合物、トリアゾール系化合物等を使用する。着色剤としては、チタンホワイト、カーボンブラック、ベンガラ等が挙げられる。
【００４３】
組成物の調製
本発明のシーリング材組成物は、湿気硬化型であり、１液型のシーリング材組成物として使用することができる。また、必要に応じて、主に飽和炭化水素系ポリマー（Ａ）を主剤側とし、主に硬化触媒を硬化剤側とした２液型としてもよい。
本発明のシーリング材組成物の製造方法は、特に限定されないが、好ましくは上述の各成分を減圧下に混合ミキサー等の攪拌装置を用いて十分混練し、均一に分散させて組成物とするのがよい。
以上のようにして得られた本発明のシーリング材組成物は、湿気硬化型であるので、大気中の湿気の存在により、反応性珪素基が加水分解し、これにより飽和炭化水素系ポリマー（Ａ）が縮合反応を起こして架橋硬化する。
【００４４】
【実施例】
以下、実施例をもって本発明を具体的に説明する。
（実施例１〜４、比較例１〜２）
まず、表１に示される配合量の以下に示される原料を、５Ｌプラネタリー（万能攪拌機）を用いて攪拌混合して、主剤および硬化剤を調製した。
［主剤］
ＥＰＩＯＮ（ＥＰ５０５Ｓ）（ＰＩＢオリゴマー；鐘淵化学工業社製）
ＰＳ−３２（パラフィン基プロセスオイル（可塑剤）；出光興産社製）
ＥＤＳ−Ｄ１０Ａ（膠質炭酸カルシウムＡ；白石工業社製）
カルファイン２００（膠質炭酸カルシウムＢ；丸尾カルシウム社製）
カーレックス５０（膠質炭酸カルシウムＣ；丸尾カルシウム社製）
ゲルトン５０（膠質炭酸カルシウムＤ；白石工業社製）
ソフトン３２００（重質炭酸カルシウム；備北粉化工業社製）
Ｈ−４０（ガラスバルーン；富士シリシア化学社製）
ディスパロン＃３０５（水添ひまし油；楠本化成社製）
Ｎａ2 ＳＯ4 ・１０Ｈ2 Ｏ（架橋剤；和光純薬工業社製）
レオロシールＱＳ−１０２Ｓ（ヒュームドシリカ；（株）トクヤマ社製）
シリコンＬ−５３４０（非イオン系界面活性剤；日本ユニカー社製）
【００４５】
［硬化剤］
ネオスタンＵ−２８（オクチル酸錫；日東化成社製）
ファーミン２０Ｄ（ラウリルアミン；花王社製）
ＰＳ−３２（パラフィン基プロセスオイル（可塑剤）；出光興産社製）
ホワイトンＳＢ（重質炭酸カルシウム；白石カルシウム社製）
【００４６】
以上のようにして得られた２液型のシーリング材組成物について下記の方法により、チクソ性に関する評価を行った。
（１）チクソインデックス
ＢＳ型粘度計を用い、Ｎｏ．７ローターの１ｒｐｍの条件下で、組成物調製直後の粘度（Ｐ）を測定した。また、同様にして１０ｒｐｍの条件下においても粘度（Ｐ）の測定を行った。チクソインデックスは、１ｒｐｍの粘度（Ｐ）を１０ｒｐｍの粘度（Ｐ）で除することにより、算出した。なお、この値が高いほど、チクソ性が高いことを示す。結果を表１に示す。
（２）スランプ試験
ＪＩＳ  Ａ５７５８で規定された器具にシーリング材組成物を充填し、垂直に懸垂し、５０℃の条件下で器具の下端から垂れ下がった先端までの距離（ｍｍ）を測定した。結果を表１に示す。
【００４７】
【表１】
0004162762.tif 000011
【００４８】
【発明の効果】
以上詳細に説明したように、本発明のシーリング材組成物は、低粘度であるにもかかわらず、優れた揺変性を発揮する。従って、糸切れ性が向上し、作業性および施工性に優れる。
また、炭酸カルシウム等の高比重揺変材の配合量を軽減することができるため、低比重化を実現することもできる。